(57)【要約】【課題】可視域で良好な透過特性を有し、かつ、高性能化、高品質化に対応可能な複合光学素子を得る。【解決手段】複合光学素子３２は、基材レンズ２８と成形レンズ３１とで構成され、基材レンズ２８と成形レンズ３１とは直接的に接合一体化されている。基材レンズ２８に用いられる基材側材料は、光学結晶ａ，ｂ，ｃあるいは透光性焼結体ｄで、かつ、可視域で透明である。また、成形レンズ３１に用いられる成形側材料はガラスである。【選択図】  図３
2008275686.tif 000002
【特許請求の範囲】
【請求項１】
基材側光学素子と光学ガラスからなるガラス光学素子とで構成される複合光学素子において、
前記基材側光学素子と前記ガラス光学素子とは直接的に接合一体化されており、
前記基材側光学素子に用いられる基材側材料は、光学結晶材料あるいは透光性焼結体で、かつ、可視光領域で透明である、
ことを特徴とする複合光学素子。
【請求項２】
前記基材側材料は、酸化物、フッ化物、硫化物のうちいずれか１つの化合物で構成される光学結晶材料、あるいは、酸化物を１つ以上組み合わせた化合物で構成される透光性焼結体である
ことを特徴とする請求項１に記載の複合光学素子。
【請求項３】
前記基材側材料は、融点をＴｃｍｐ、熱線膨張係数をαｃとすると、
Ｔｃｍｐ  ≧  ７５０  （℃）
２×１０-6  ≦  αｃ  ≦  １７×１０-6  （／℃）
を満足するものの中から選択する、
ことを特徴とする請求項１又は２に記載の複合光学素子。
【請求項４】
前記基材側材料の熱線膨張係数をαｃとし、前記ガラス光学素子を構成する成形素材の熱線膨張係数をαｇとすると、
前記成形素材は、
αｃ−３×１０-6  ≦  αｇ  ≦  αｃ＋３×１０-6  （／℃）
を満足するものの中から選択する、
ことを特徴とする請求項１〜３のいずれかに記載の複合光学素子。
【請求項５】
前記基材側材料として、
Ａｌ2Ｏ3、ＭｇＯ、ＳｉＯ2、ＴｉＯ2、ＺｒＯ2、ＺｎＯ、Ｇｄ3Ｇａ5Ｏ12、ＬｉＮｂＯ3、ＭｇＡｌ2Ｏ4、ＳｒＴｉＯ3、Ｔｂ3Ｇａ5Ｏ12、Ｙ3Ａｌ5Ｏ12、ＹＶＯ4、ＭｇＦ2、ＬａＦ3、ＺｎＳ
の結晶材料の中から選択する、
ことを特徴とする請求項１〜４のいずれかに記載の複合光学素子。
【請求項６】
前記ガラス光学素子と接合一体化する前記基材側光学素子の接合面を、前記基材側材料の熱線膨張係数が等方になる面で形成する、
ことを特徴とする請求項１〜４のいずれかに記載の複合光学素子。
【請求項７】
前記基材側材料は非等方性の熱線膨張係数を有しており、
熱線膨張係数の最小値をαｃｍｉｎ、熱線膨張係数の最大値をαｃｍａｘとし、前記ガラス光学素子を構成する成形素材の熱線膨張係数をαｇとすると、
前記成形素材は、
αｃｍａｘ−３×１０-6  ≦  αｇ  ≦  αｃｍｉｎ＋３×１０-6  （／℃）
を満足するものの中から選択する、
ことを特徴とする請求項１〜３のいずれかに記載の複合光学素子。
【請求項８】
前記ガラス光学素子の光学機能面に非球面が形成されている
ことを特徴とする請求項１〜７のいずれかに記載の複合光学素子。
【請求項９】
前記ガラス光学素子の光学機能面に回折光学面が形成されている
ことを特徴とする請求項１〜７のいずれかに記載の複合光学素子。
【請求項１０】
前記基材側光学素子と前記ガラス光学素子とは光学薄膜を間に介在させて直接的に接合されている
ことを特徴とする請求項１〜９のいずれかに記載の複合光学素子。
【請求項１１】
外径が２０ｍｍより小さいことを特徴とする請求項１〜１０のいずれかに記載の複合光学素子。
【請求項１２】
基材側光学素子と光学ガラスからなるガラス光学素子とで構成される複合光学素子の製造方法において、
前記基材側光学素子に用いられる基材側材料として、可視光領域で透明な光学結晶材料あるいは透光性結晶体を用い、
前記基材側光学素子の一方の光学機能面と金型の成形面との間に、前記ガラス光学素子を形成する成形素材を載置した状態で、所定の成形温度に加熱して前記成形素材を加熱軟化する工程と、
前記成形素材を前記基材側光学素子と金型とで所定の圧力で挟持して前記ガラス光学素子を成形すると同時に、前記基材側光学素子と前記ガラス光学素子とを接合一体化する工程と、
冷却した後に成形された複合光学素子を取り出す工程と、を有する、
ことを特徴とする複合光学素子の製造方法。
【請求項１３】
前記基材側材料は、酸化物、フッ化物、硫化物のうちいずれか１つの化合物で構成される結晶材料、あるいは、酸化物を１つ以上組み合わせた化合物で構成される透光性焼結体である、
ことを特徴とする請求項１２に記載の複合光学素子の製造方法。
【請求項１４】
前記基材側材料は、融点をＴｃｍｐ、熱線膨張係数をαｃとすると、
Ｔｃｍｐ  ≧  ７５０  （℃）
２×１０-6  ≦  αｃ  ≦  １７×１０-6  （／℃）
を満足するものの中から選択する、
ことを特徴とする請求項１２又は１３に記載の複合光学素子の製造方法。
【請求項１５】
前記基材側材料の熱線膨張係数をαｃとし、前記成形素材の熱線膨張係数をαｇとすると、
前記成形素材は、
αｃ−３×１０-6  ≦  αｇ  ≦  αｃ＋３×１０-6  （／℃）
を満足するものの中から選択する、
ことを特徴とする請求項１２〜１４のいずれかに記載の複合光学素子の製造方法。
【請求項１６】
前記基材側材料として、
Ａｌ2Ｏ3、ＭｇＯ、ＳｉＯ2、ＴｉＯ2、ＺｒＯ2、ＺｎＯ、Ｇｄ3Ｇａ5Ｏ12、ＬｉＮｂＯ3、ＭｇＡｌ2Ｏ4、ＳｒＴｉＯ3、Ｔｂ3Ｇａ5Ｏ12、Ｙ3Ａｌ5Ｏ12、ＹＶＯ4、ＭｇＦ2、ＬａＦ3、ＺｎＳ
の結晶材料の中から選択する、
ことを特徴とする請求項１２〜１５のいずれかに記載の複合光学素子の製造方法。
【請求項１７】
前記ガラス光学素子と接合一体化する前記基材側光学素子の接合面は、前記基材側材料の熱線線膨張係数が等方になる面で形成する、
ことを特徴とする請求項１２〜１５のいずれかに記載の複合光学素子の製造方法。
【請求項１８】
前記基材側材料は非等方性の熱線膨張係数を有しており、
最小の熱線膨張係数をαｃｍｉｎ、最大の熱線膨張係数をαｃｍａｘとし、前記成形素材の熱線膨張係数をαｇとすると、
前記成形素材は、
αｃｍａｘ−３×１０-6  ≦  αｇ  ≦  αｃｍｉｎ＋３×１０-6  （／℃）
を満足するものの中から選択される、
ことを特徴とする請求項１２〜１４のいずれかに記載の複合光学素子の製造方法。
【請求項１９】
前記ガラス光学素子の光学機能面が非球面に形成されている
ことを特徴とする請求項１２〜１８のいずれかに記載の複合光学素子の製造方法。
【請求項２０】
前記ガラス光学素子の光学機能面に回折光学面が形成されている
ことを特徴とする請求項１２〜１８のいずれかに記載の複合光学素子の製造方法。
【請求項２１】
前記基材側光学素子と前記ガラス光学素子とは光学薄膜を間に介在させて直接的に接合されている
ことを特徴とする請求項１２〜２０のいずれかに記載の複合光学素子の製造方法。
【請求項２２】
外径が２０ｍｍよりも小さい
ことを特徴とする請求項１２〜２１のいずれかに記載の複合光学素子の製造方法。
【発明の詳細な説明】
【技術分野】
【０００１】
本発明は、基材側光学素子とガラス光学素子とを接合して一体化させた複合光学素子及びその製造方法に関する。
【背景技術】
【０００２】
この種の複合光学素子では、いずれかの光学機能面に非球面を形成すれば、全体として非球面レンズの性能を持たせることが可能である。複合光学素子には、単一の光学素子では得られない優れた性能を有するため、光学系を有するカメラ、顕微鏡、内視鏡等において重用されている。
【０００３】
従来、このような複合光学素子として、例えば特許文献１には、ガラスの基材レンズの一方の表面にガラスの成形素材を加圧被覆し、形成されるガラス層の成形レンズを基材レンズに融着させて一体化した複合レンズが提案されている。
【０００４】
この特許文献１では、主にレンズ外径がφ２０ｍｍ以上の大口径のガラスレンズを対象としている。また、成形されるガラスレンズは、０．５〜２ｍｍよりも薄い層状に形成され、光学機能面に非球面を形成することも可能である。
【０００５】
更に、この特許文献１には、成形レンズのガラスと基材レンズのガラスは、次の条件を満たすことが記載されている。
すなわち、成形レンズのガラスのガラス転移点は、基材レンズのガラスのガラス転移点よりも４０℃以上低くする。また、成形レンズのガラスの平均熱線膨張係数は、基材レンズのガラスの平均熱線膨張係数よりも３×１０-7〜８×１０-7／℃小さくする。接合して一体化する材料はガラス同士である。
【０００６】
ところで、この基材側光学素子の材料として、例えば光学結晶材料あるいは透光性焼結体を用いることができれば、光学ガラスと比較して機械的特性（強度、硬さ等）、熱的特性（耐熱温度、熱伝導性等）、光学特性（透過率、透過波長範囲等）の面で優れた点が多く、高性能な複合光学素子を得ることができる。
【０００７】
反面、これら光学結晶材料あるいは透光性焼結体は加工性が悪く、研削、研磨加工においては、平面あるいは曲率半径の大きい球面加工に限定されている。
特許文献２には、硫化亜鉛（ＺｎＳ）又はシリコン（Ｓｉ）からなる結晶性のレンズ基材に、赤外線透過ガラスのカルコゲナイドガラスを成形により一体化した赤外線用複合レンズ及びその製造方法が提案されている。
【０００８】
この硫化亜鉛（ＺｎＳ）又はシリコン（Ｓｉ）は、赤外光領域で透過性の優れた材料である。カルコゲナイドガラスは、成形により薄肉レンズ層としてレンズ基材と一体化させている。また、薄肉ガラス層には、その表面に回折面や非球面を付与している。更に、赤外光領域において透過特性の優れた材料が用いられている。
【特許文献１】特許第３７６３５５２号公報
【特許文献２】特開２００６−２２０７０５号公報
【発明の開示】
【発明が解決しようとする課題】
【０００９】
一般的に、撮影・観察装置は可視光領域での使用を前提としたものが多い。そして、可視光領域において使用可能な材料としては、光学ガラスに加え、光学結晶材料や透光性焼結体（透光性セラミックス）が知られている。
【００１０】
しかしながら、特許文献１では、接合一体化する組み合わせが光学ガラス同士に限定されている。このため、光学ガラスと比べて光学特性のすぐれた光学結晶材料あるいは透光性焼結体（透光性セラミックス）を用いることに関しては想定されていない。
【００１１】
また、特許文献２では、レンズ基材としてのシリコン（Ｓｉ）及びカルコゲナイドガラスは、通常の光学ガラスと比較して可視光領域の透過特性が劣るものが多い。このため、複合レンズ全体として可視光領域での使用には適さない。
【００１２】
本発明は斯かる課題を解決するためになされたもので、可視光領域で良好な透過特性を有し、かつ、高性能化、高品質化に対応可能な複合光学素子及びその製造方法を提供することを目的とする。
【課題を解決するための手段】
【００１３】
前記目的を達成するため、請求項１に係る発明は、
基材側光学素子と光学ガラスからなるガラス光学素子とで構成される複合光学素子において、
前記基材側光学素子と前記ガラス光学素子とは直接的に接合一体化されており、
前記基材側光学素子に用いられる基材側材料は、光学結晶材料あるいは透光性焼結体で、かつ、可視光領域で透明であることを特徴とする。
【００１４】
請求項２に係る発明は、請求項１に記載の複合光学素子において、
前記基材側材料は、酸化物、フッ化物、硫化物のうちいずれか１つの化合物で構成される光学結晶材料、あるいは、酸化物を１つ以上組み合わせた化合物で構成される透光性焼結体であることを特徴とする。
【００１５】
請求項３に係る発明は、請求項１又は２に記載の複合光学素子において、
前記基材側材料は、融点をＴｃｍｐ、熱線膨張係数をαｃとすると、
Ｔｃｍｐ  ≧  ７５０  （℃）
２×１０-6  ≦  αｃ  ≦  １７×１０-6  （／℃）
を満足するものの中から選択することを特徴とする。
【００１６】
請求項４に係る発明は、請求項１〜３のいずれかに記載の複合光学素子において、
前記基材側材料の熱線膨張係数をαｃとし、前記ガラス光学素子を構成する成形素材の熱線膨張係数をαｇとすると、
前記成形素材は、
αｃ−３×１０-6  ≦  αｇ  ≦  αｃ＋３×１０-6  （／℃）
を満足するものの中から選択することを特徴とする。
【００１７】
請求項５に係る発明は、請求項１〜４のいずれかに記載の複合光学素子において、
前記基材側材料として、
Ａｌ2Ｏ3、ＭｇＯ、ＳｉＯ2、ＴｉＯ2、ＺｒＯ2、ＺｎＯ、Ｇｄ3Ｇａ5Ｏ12、ＬｉＮｂＯ3、ＭｇＡｌ2Ｏ4、ＳｒＴｉＯ3、Ｔｂ3Ｇａ5Ｏ12、Ｙ3Ａｌ5Ｏ12、ＹＶＯ4、ＭｇＦ2、ＬａＦ3、ＺｎＳ
の結晶材料の中から選択することを特徴とする。
【００１８】
請求項６に係る発明は、請求項１〜４のいずれかに記載の複合光学素子において、
前記ガラス光学素子と接合一体化する前記基材側光学素子の接合面を、前記基材側材料の熱線膨張係数が等方になる面で形成することを特徴とする。
【００１９】
請求項７に係る発明は、請求項１〜３のいずれかに記載の複合光学素子において、
前記基材側材料は非等方性の熱線膨張係数を有しており、
熱線膨張係数の最小値をαｃｍｉｎ、熱線膨張係数の最大値をαｃｍａｘとし、前記ガラス光学素子を構成する成形素材の熱線膨張係数をαｇとすると、
前記成形素材は、
αｃｍａｘ−３×１０-6  ≦  αｇ  ≦  αｃｍｉｎ＋３×１０-6  （／℃）
を満足するものの中から選択することを特徴とする。
【００２０】
請求項８に係る発明は、請求項１〜７のいずれかに記載の複合光学素子において、
前記ガラス光学素子の光学機能面に非球面が形成されていることを特徴とする。
請求項９に係る発明は、請求項１〜７のいずれかに記載の複合光学素子において、
前記ガラス光学素子の光学機能面に回折光学面が形成されていることを特徴とする。
【００２１】
請求項１０に係る発明は、請求項１〜９のいずれかに記載の複合光学素子において、
前記基材側光学素子と前記ガラス光学素子とは光学薄膜を間に介在させて直接的に接合されていることを特徴とする。
【００２２】
請求項１１に係る発明は、請求項１〜１０のいずれかに記載の複合光学素子において、
外径が２０ｍｍより小さいことを特徴とする。
請求項１２に係る発明は、
基材側光学素子と光学ガラスからなるガラス光学素子とで構成される複合光学素子の製造方法において、
前記基材側光学素子に用いられる基材側材料として、可視光領域で透明な光学結晶材料あるいは透光性結晶体を用い、
前記基材側光学素子の一方の光学機能面と金型の成形面との間に、前記ガラス光学素子を形成する成形素材を載置した状態で、所定の成形温度に加熱して前記成形素材を加熱軟化する工程と、
前記成形素材を前記基材側光学素子と金型とで所定の圧力で挟持して前記ガラス光学素子を成形すると同時に、前記基材側光学素子と前記ガラス光学素子とを接合一体化する工程と、
冷却した後に成形された複合光学素子を取り出す工程と、を有することを特徴とする。
【００２３】
請求項１３に係る発明は、請求項１２に記載の複合光学素子の製造方法において、
前記基材側材料は、酸化物、フッ化物、硫化物のうちいずれか１つの化合物で構成される結晶材料、あるいは、酸化物を１つ以上組み合わせた化合物で構成される透光性焼結体であることを特徴とする。
【００２４】
請求項１４に係る発明は、請求項１２又は１３に記載の複合光学素子の製造方法において、
前記基材側材料は、融点をＴｃｍｐ、熱線膨張係数をαｃとすると、
Ｔｃｍｐ  ≧  ７５０  （℃）
２×１０-6  ≦  αｃ  ≦  １７×１０-6  （／℃）
を満足するものの中から選択することを特徴とする。
【００２５】
請求項１５に係る発明は、請求項１２〜１４のいずれかに記載の複合光学素子の製造方法において、
前記基材側材料の熱線膨張係数をαｃとし、前記成形素材の熱線膨張係数をαｇとすると、
前記成形素材は、
αｃ−３×１０-6  ≦  αｇ  ≦  αｃ＋３×１０-6  （／℃）
を満足するものの中から選択することを特徴とする。
【００２６】
請求項１６に係る発明は、請求項１２〜１５のいずれかに記載の複合光学素子の製造方法において、
前記基材側材料として、
Ａｌ2Ｏ3、ＭｇＯ、ＳｉＯ2、ＴｉＯ2、ＺｒＯ2、ＺｎＯ、Ｇｄ3Ｇａ5Ｏ12、ＬｉＮｂＯ3、ＭｇＡｌ2Ｏ4、ＳｒＴｉＯ3、Ｔｂ3Ｇａ5Ｏ12、Ｙ3Ａｌ5Ｏ12、ＹＶＯ4、ＭｇＦ2、ＬａＦ3、ＺｎＳ
の結晶材料の中から選択することを特徴とする。
【００２７】
請求項１７に係る発明は、請求項１２〜１５のいずれかに記載の複合光学素子の製造方法において、
前記ガラス光学素子と接合一体化する前記基材側光学素子の接合面は、前記基材側材料の熱線線膨張係数が等方になる面で形成することを特徴とする。
【００２８】
請求項１８に係る発明は、請求項１２〜１４のいずれかに記載の複合光学素子の製造方法において、
前記基材側材料は非等方性の熱線膨張係数を有しており、
最小の熱線膨張係数をαｃｍｉｎ、最大の熱線膨張係数をαｃｍａｘとし、前記成形素材の熱線膨張係数をαｇとすると、
前記成形素材は、
αｃｍａｘ−３×１０-6  ≦  αｇ  ≦  αｃｍｉｎ＋３×１０-6  （／℃）
を満足するものの中から選択されることを特徴とする。
【００２９】
請求項１９に係る発明は、請求項１２〜１８のいずれかに記載の複合光学素子の製造方法において、
前記ガラス光学素子の光学機能面が非球面に形成されていることを特徴とする。
【００３０】
請求項２０に係る発明は、請求項１２〜１８のいずれかに記載の複合光学素子の製造方法において、
前記ガラス光学素子の光学機能面に回折光学面が形成されていることを特徴とする。
【００３１】
請求項２１に係る発明は、請求項１２〜２０のいずれかに記載の複合光学素子の製造方法において、
前記基材側光学素子と前記ガラス光学素子とは光学薄膜を間に介在させて直接的に接合されていることを特徴とする。
【００３２】
請求項２２に係る発明は、請求項１２〜２１のいずれかに記載の複合光学素子の製造方法において、
外径が２０ｍｍよりも小さいことを特徴とする。
【発明の効果】
【００３３】
本発明によれば、可視光領域で良好な透過特性を有し、かつ、高性能化、高品質化に対応可能な複合光学素子を得ることができる。
【発明を実施するための最良の形態】
【００３４】
以下、図面に基づき本発明の実施の形態を説明する。
（材料等の諸条件）
最初に、基材側光学素子として使用可能な光学結晶材料及び透光性焼結体としての条件、及び、ガラス成形及び成形による接合一体化に関する諸条件を説明する。
【００３５】
本実施形態では、可視光領域において使用可能であることを前提としている。この点、市販の光学ガラスは可視光領域での透過特性が優れている点が特徴である。
また、光学結晶材料及び透光性焼結体も、可視光領域（波長４００ｎｍ〜７５０ｎｍ）での透過特性が良好なことが求められる。
【００３６】
光学結晶材料として、Ａｌ2Ｏ3、ＭｇＯ、ＳｉＯ2、ＴｉＯ2、ＺｒＯ2、ＺｎＯ、Ｇｄ3Ｇａ5Ｏ12、ＬｉＮｂＯ3、ＭｇＡｌ2Ｏ4、ＳｒＴｉＯ3、Ｔｂ3Ｇａ5Ｏ12、Ｙ3Ａｌ5Ｏ12、ＹＶＯ4、ＭｇＦ2、ＬａＦ3、ＺｎＳ、からなる結晶材料が利用可能である。
【００３７】
また、透光性焼結体（透光性セラミックス）として、酸化物を１つ以上組み合わせた化合物からなる焼結体材料、例えば、透光性アルミナセラミックス、透光性マグネシアセラミックス、透光性セラミックスの「ルミセラ」（村田製作所製）、などが利用可能である。
【００３８】
成形素材としてのガラスを成形するには、ガラスが軟化する温度まで加熱させる必要がある。このときの加熱温度は、ガラス転移点Ｔｇよりも数１０度以上高い温度になる。
市販されている光学ガラスは、そのガラス転移点Ｔｇが、Ｔｇ＜７４０（℃）となっている。
【００３９】
成形時に基材側光学素子が変形しないためには、光学結晶材料及び透光性焼結体の融点Ｔｃｍｐが
Ｔｃｍｐ≧７５０（℃）  （式１）
となる必要がある。
【００４０】
さらに、基材側光学素子（基材レンズ２８（図３等参照））とガラス光学素子（成形レンズ３１（図３等参照））との成形による接合一体化で、引っ張り強度の劣るガラスに割れを生じさせないようにする必要がある。このため、熱線膨張係数のマッチングを行う。熱線膨張係数のマッチングには、ガラスのヤング率Ｅ（標準的なものは７×１０4ＭＰａ程度）と引張強度Ｓ（最大約９０ＭＰａ）、成形温度Ｔｍ（平均的には５００〜６００℃）を考慮する。
【００４１】
概算値を算出するため、Δα≦Ｓ／（Ｅ×Ｔｍ）とおく。
この式に、前述したヤング率Ｅと成形温度Ｔｍの数値を代入すると、Δα≦２．５×１０-6／℃が得られる。
【００４２】
実用上は、もう少し範囲を広げることができ、Δα≦３×１０-6℃-1程度に設定することができる。
ここで、基材側光学素子を構成する基材側材料の熱線膨張係数αｃについて考える。
【００４３】
市販の光学ガラスの熱線膨張係数αｇは、
４．７×１０-6  ≦  αｇ  ≦  １４．５×１０-6  （／℃）
の範囲で存在している。
【００４４】
このため、基材側材料の熱線膨張係数αｃは、Δαの値を考慮すると、
２×１０-6  ≦  αｃ  ≦  １７×１０-6  （／℃）
を満足するものの中から選択する必要がある。
【００４５】
ガラス光学素子を構成する成形素材（光学ガラス）は、次の条件を満たすように選択される。
ここで、基材側光学素子を構成する光学結晶材料あるいは透光性焼結体の熱線膨張係数をαｃとし、成形素材としての光学ガラスの熱線膨張係数をαｇとする。
【００４６】
光学ガラスは、
αｃ−３×１０-6  ≦  αｇ  ≦  αｃ＋３×１０-6  （／℃）  （式２）
を満足させるものから選択する。
【００４７】
また、接合しやすさの観点からは、複合光学素子のサイズは、接合している範囲が２０ｍｍよりも小さいほうが好ましい。
（第１の実施の形態）
図１は、加熱成形状態にある成形装置の部分概念図を示している。
【００４８】
成形装置１０は、金型組立体２０を挟んで対向配置された上側プレート１２及び下側プレート１４と、上側プレート１２を下側プレート１４に向けて（矢印Ａ方向に）押圧する加圧装置２１を有している。上側プレート１２には、上側カートリッジヒータ１６が内蔵されている。下側プレート１４には、下側カートリッジヒータ１８が内蔵されている。
【００４９】
金型組立体２０は、加熱、成形、冷却の各工程が実行されて複合光学素子が得られる。成形工程では、金型組立体２０は、上側プレート１２と下側プレート１４との間に挟持された状態で加圧装置２１により押圧成形される。
【００５０】
図２は、基材側光学素子（基材レンズ２８）に用いられる基材側材料と、ガラス光学素子（成形レンズ３１）を構成する成形素材３０との組み合わせ例、及び各材料ごとの物性を示す図である。
【００５１】
同図において、組み合わせ例（ａ）〜（ｃ）は、基材側材料としての光学結晶ａ〜ｃと成形素材３０としてのガラスａ’〜ｃ’の組み合わせを示している。また、他の組み合わせ例（ｄ）は、基材側材料としての透光性焼結体ｄと成形素材３０としてのガラスｄ’の組み合わせを示している。
【００５２】
図２によれば、光学結晶及び透光性焼結体は、ガラスに比べて、ヤング率、硬さ、融点の値が大きい数値を示している。また、図示していないが、一般的なガラスと比べて、可視光領域の透過率が高く、透過波長範囲が広いものが多い。
【００５３】
なお、図２中、ガラスにおけるガラス転移点、屈伏点、融点の欄の横線（−）の表示は、特性がないか又は製造元等での開示がないものである。
本実施形態では、基材側材料と成形素材の組み合わせ例のうち、図２における組み合わせ例（ａ）を用いている。
【００５４】
この組み合わせ例（ａ）では、基材側材料としての光学結晶ａは、成形素材としてのガラスａ’よりもヤング率Ｅが大きく、変形しにくい。また、基材レンズ２８に用いる光学結晶ａは、融点Ｔｃｍｐ（３２５０℃）が高く耐熱性に優れている。
【００５５】
更に、この組み合わせ例（ａ）は、（式１）、（式２）の関係を満足している。なお、組み合わせ例（ａ）のみでなく、それ以外の組み合わせを用いてもよい。特に、図示していない組み合わせであっても、（式１）と（式２）を満足するものであれば使用可能である。
【００５６】
次に、図３（ａ）〜（ｃ）は、金型組立体２０による複合光学素子の製造工程を示している。
すなわち、図３（ａ）は、金型組立体２０の組み立て工程を示し、図３（ｂ）は、金型組立体２０による成形工程を示し、図３（ｃ）は、成形された複合光学素子３２を示している。なお、図１に示した上側プレート１２と下側プレート１４は図示を省略している。
【００５７】
図３（ａ）に示すように、金型組立体２０は、対向配置された上型２２と下型２４とを有している。上型２２及び下型２４は、円筒状のスリーブ２６に嵌挿されている。
上型２２は成形面２２ａを有し、下型２４は成形面２４ａを有している。これら成形面２２ａと成形面２４ａは、所定距離だけ離間して、かつ対向して配置されている。上型２２の成形面２２ａは、対向側に突出した凸形状を有し、下型２４の成形面２４ａは、対向側にへこんだ凹形状を有している。このため、成形される複合光学素子はメニスカスレンズとなる。
【００５８】
なお、上型２２、下型２４、スリーブ２６の材料としては、例えば炭化タングステンなどの合金が使用されている。
成形に際しては、下型２４の成形面２４ａ上に、基材側光学素子としての基材レンズ２８を載置する。また、この基材レンズ２８の一方の光学機能面（成形面２４ａと非接触側の光学機能面）と上型２２の成形面２２ａとの間に、ガラス光学素子を構成する成形素材３０を配置する。
【００５９】
この場合、基材レンズ２８は光学結晶ａからなり、外形φ１０ｍｍの平凸形状を有している。その光学機能面は、研削、研磨加工により、鏡面に仕上げられている。この基材レンズ２８は可視光領域で透明な材料である。また、成形素材３０は光学ガラスａ’からなり、外形φ８ｍｍの平行平板形状である。
【００６０】
なお、成形素材３０の形状は、平行平板形状以外にも、近似形状あるいはボール形状としてもよい。また、寸法サイズや形状は、ここに記載したものに限定されない。
次いで、成形素材３０を所定の成形温度まで加熱して軟化させる。
【００６１】
この場合、金型組立体２０の内部では、成形素材３０が成形温度Ｔｍ（４２０℃）に加熱されて軟化状態になる。但し、基材レンズ２８を構成する光学結晶ａは融点Ｔｃｍｐが成形温度Ｔｍよりも高いため、軟化しない。
【００６２】
次に、図３（ｂ）に示すように、成形素材３０を、基材レンズ２８と上型２２の成形面２２ａとの間で加圧する。上型２２を下型２４に接近移動させることで、上型２２と基材レンズ２８で挟まれた成形素材３０が押し潰され、成形が進行する。このとき、成形素材３０の変形量を制御することで、ガラス光学素子としての成形レンズ３１の厚みを調整することが可能である。成形レンズ３１は、ガラスゆえ、単体では強度が不足して加工時の応力で割れてしまうような薄さでも、基材レンズ２８と接合させることで強度を増加させることができる。つまり、成形レンズ３１をより薄肉化することができる。
【００６３】
このとき、成形素材３０は、変形しながら、上型２２の成形面２２ａが転写されて成形レンズ３１に成形される（図３（ｃ）参照）。これと同時に、成形素材３０は基材レンズ２８との境界面で接合される。
【００６４】
こうして、図３（ｃ）に示すように、成形後に、金型組立体２０を冷却して離型すれば、成形レンズ３１と基材レンズ２８とが接合一体化された複合光学素子３２が得られる。
成形された複合光学素子３２は、基材レンズ２８と成形レンズ３１とが直接的に（接着剤等なしで）接合面２９を介して一体化されている。また、成形レンズ３１と接合一体化される基材レンズ２８の接合面２９は、基材レンズ２８の熱線線膨張係数が等方になる面で形成されている。
【００６５】
このように、成形素材３０を成形することにより成形レンズ３１が得られる。そして、成形手段により製造するため、成形レンズ３１の成形面には比較的曲率半径の小さい凹形状の球面を形成することが可能である。また、ここで得られる複合光学素子３２はメニスカスレンズである。
【００６６】
なお、基材レンズ２８の形状と成形レンズ３１の形状を変更すれば、両凸レンズ、両凹レンズ、平凸レンズ、平凹レンズなどを成形することができる。
また、図示していないが、必要に応じて、複合光学素子３２の屈折率差により接合界面で発生する反射光を抑制するため、接合面２９に光学薄膜を介在させることが可能である。この場合は、成形前に基材レンズ２８の接合面２９側に蒸着処理で光学薄膜を付着させる。
【００６７】
光学薄膜は、光学ガラスの原料となり得るもののうち、比較的取り扱いが容易な化合物から材料を選ぶ。また、基材レンズ２８と成形レンズ３１の各材料の組み合わせから膜厚を設定する。これにより、光学薄膜は可視光領域で透明であり、かつ、基材レンズ２８と成形レンズ３１の直接的な接合作用を確保することができる。
【００６８】
本実施形態によれば、複合光学素子３２は、光学ガラスａ’よりも機械的特性、熱的特性あるいは光学的特性の面で優れた光学結晶ａを利用することができる。このため、光学ガラス同士で構成された複合光学素子よりも特性を向上させることができる。
【００６９】
また、各材料の組み合わせを、式（１）または式（２）を満足するように選択するため、接合後に良好な品質を確保することができる。
さらに、基材レンズ２８に使用する光学結晶ａ、及び成形レンズ３１に使用する光学ガラスａ’は、可視光領域で透過特性が良好であるため、複合光学素子３２として可視光領域の透光性を確保することができる。
【００７０】
また、複合光学素子３２を構成する成形レンズ３１は、基材レンズ２８と接合することにより、より薄肉にすることができる。よって、複合光学素子３２の薄型化を図ることができる。また、複合光学素子３２の接合面２９に、反射防止機能を有する光学薄膜を介在させると、接合境界面での光の反射を低減することができる。
【００７１】
また、本実施形態では、成形手段による製造であるため、光学結晶ａを使用しても形状加工の自由度を確保することができる。また、ガラス成形で接合一体化するため、接着剤による接着工程を省略することができ、工程が簡略化されコストダウンを図ることができる。
【００７２】
以上から、本実施形態の複合光学素子３２は、可視光領域で良好な光透過特性を有し、かつ、高性能化、高品質化に対応することができる。
（第２の実施の形態）
本実施の形態では、その基本的な部分は第１の実施の形態と同一であるため、以下に主として相違点を記載する。なお、第１の実施の形態と同一又は相当する部材には同一の符号を付して説明する。
【００７３】
本実施形態では、基材側材料と成形側材料の組み合わせ例のうち、図２における組み合わせ例（ｄ）を用いている。
この組み合わせ例（ｄ）では、基材側材料としての透光性焼結体ｄは、成形素材としての光学ガラスｄ’よりも融点が高く、耐熱性に優れている。
【００７４】
更に、この組み合わせ例（ｄ）は、（式１）、（式２）の関係を満足している。なお、図２の組み合わせ例（ｄ）以外の組み合わせでも、（式１）と（式２）を満足するものであれば使用可能である。
【００７５】
図４（ａ）〜（ｃ）は、金型組立体２０による複合光学素子の製造工程を示している。
すなわち、図４（ａ）は、金型組立体２０の組み立て工程を示し、図４（ｂ）は、金型組立体２０による成形工程を示し、図４（ｃ）は、成形された複合光学素子３２を示している。なお、図１に示した上側プレート１２と下側プレート１４は図示を省略している。
【００７６】
図４（ａ）に示すように、金型組立体２０は、対向配置された上型２２と下型２４とを有している。上型２２及び下型２４は、円筒状のスリーブ２６に嵌挿されている。
上型２２の成形面２２ａは、対向側に突出した凸形状を有し、下型２４の成形面２４ａは、対向側にへこんだ凹形状を有している。
【００７７】
基材レンズ（透光性焼結体ｄ）２８はメニスカスレンズの形状を有している。この基材レンズ２８の光学面は、研削、研磨加工により、鏡面に仕上げられている。成形素材（光学ガラスｄ’）３０はボール形状を有している。
【００７８】
成形に際しては、下型２４の成形面２４ａ上に、基材レンズ２８を載置する。また、この基材レンズ２８の一方の光学機能面（成形面２４ａと非接触側の光学機能面）と上型２２の成形面２２ａとの間に、成形素材３０を配置する。この状態で、成形素材３０を所定の成形温度まで加熱して軟化させる。
【００７９】
次に、図４（ｂ）に示すように、成形素材３０を、基材レンズ２８と上型２２の成形面２２ａとの間で加圧する。上型２２を下型２４に接近移動させることで、上型２２と基材レンズ２８で挟まれた成形素材３０が押し潰され、成形が進行する。こうして、成形素材３０は、変形しながら、上型２２の成形面２２ａが転写されて成形レンズ３１が成形される。
【００８０】
次に、図４（ｃ）に示すように、成形後に、金型組立体２０を冷却して離型すれば、成形レンズ３１と基材レンズ２８とが接合一体化された複合光学素子３２が得られる。
成形された複合光学素子３２は、基材レンズ２８と成形素材３０とが直接的に接合面２９を介して一体化されている。また、成形レンズ３１と接合一体化される基材レンズ２８の接合面２９は、基材レンズ２８の熱線線膨張係数が等方になる面で形成されている。
【００８１】
本実施形態によれば、基材レンズ２８に透光性焼結体ｄを使用しても、第１の実施の形態と同様に、可視光領域で良好な透過特性を有し、かつ、高性能化、高品質化に対応可能な複合光学素子３２を得ることができる。
（第３の実施の形態）
本実施の形態では、その基本的な部分は第１の実施の形態と同一であるため、以下に主として相違点を記載する。なお、第１の実施の形態と同一又は相当する部材には同一の符号を付して説明する。
【００８２】
本実施形態では、基材側材料と成形素材の組み合わせ例のうち、図２における組み合わせ例（ｃ）を用いている。
この組み合わせ例（ｃ）では、基材側材料としての光学結晶ｃと、成形素材としての光学ガラスｃ’を用い、これらを接合一体化したものである。この光学結晶ｃは異方性を有するものを使用する。
【００８３】
光学結晶ｃは可視域で透明であり、光学ガラスｃ’よりも変形しにくさ、硬さ、耐熱性が優れている。
基材レンズ（光学結晶ｃ）２８は平行平板レンズの形状を有している。この基材レンズ２８の光学機能面は、研削、研磨加工により、鏡面に仕上げられている。また、成形素材３０は光学ガラスｃ’で、平行平板形状を有している。
【００８４】
光学結晶として異方性のある材料を使用する場合、基材レンズ２８の接合面の設定方法あるいは各材料の組み合わせ条件を工夫する必要がある。
本実施形態では、最初に、基材レンズ２８の接合面の設定方法を工夫する例を説明する。
【００８５】
例えば、光学結晶が正方晶系又は六方晶系の場合、特定軸方向のみに異方性が表れる。この場合、基材レンズ２８の接合面内で特性を等方にすることが可能になる。このため、光学結晶で熱線膨張係数の等方になる面が基材レンズ２８の接合面になるように、向きを設定して加工する。
【００８６】
また、基材レンズ２８で等方性を確保した接合面内の熱線膨張係数をαｇとする。
光学ガラスは、前述した（式２）の熱線膨張係数αｃを使い、これを満足するものから選択して使用することが可能である。
【００８７】
基材側材料と成形側材料の組み合わせとして、図２の組み合わせ例（ｃ）を用いた場合、αｃ＝５×１０-6（／℃）、αｇ＝５．４×１０-6（／℃）となり、（式２）の関係を満足している。
【００８８】
次に、基材側材料と成形側材料の組み合わせ条件を工夫する例を説明する。
光学結晶において、最小の熱線膨張係数をαｃｍｉｎ、最大の熱線膨張係数をαｃｍａｘとする。
【００８９】
また、光学ガラスの熱線膨張係数をαｇとし、（式２）の条件を考慮すると、
αｃｍｉｎ−３×１０-6  ≦  αｇ  ≦  αｃｍｉｎ＋３×１０-6  （／℃）
αｃｍａｘ−３×１０-6  ≦  αｇ  ≦  αｃｍａｘ＋３×１０-6  （／℃）
の両方の式を満足させる必要がある。
【００９０】
上記の両方の式が重複する領域に着目すると、
αｃｍａｘ−３×１０-6  ≦  αｇ  ≦  αｃｍｉｎ＋３×１０-6  （／℃）
（式２’）
の条件が得られる。
【００９１】
本実施形態のように、基材レンズ２８が異方性を有する光学結晶ｃの場合、光学ガラスｃ’は（式１）および（式２’）を満足するものの中から選択して使用することが可能である。
【００９２】
基材側材料と成形側材料の組み合わせとして、図２の組み合わせ例（ｃ）を用いた場合、αｃｍｉｎ＝５×１０-6（／℃）、αｃｍａｘ＝６．７×１０-6（／℃）、αｇ＝５．４×１０-6（／℃）となり、（式２’）の関係を満足している。
【００９３】
次に、成形工程について簡単に説明する。
図５（ａ）〜（ｃ）は、金型組立体２０による複合光学素子の製造工程を示している。
すなわち、図５（ａ）は、金型組立体２０の組み立て工程を示し、図５（ｂ）は、金型組立体２０による成形工程を示し、図５（ｃ）は、成形された複合光学素子３２を示している。なお、図１に示した上側プレート１２と下側プレート１４は図示を省略している。
【００９４】
図５（ａ）に示すように、金型組立体２０は、対向配置された上型２２と下型２４とを有している。上型２２及び下型２４は、円筒状のスリーブ２６に嵌挿されている。
上型２２の成形面２２ａは、対向側に突出した非球面が形成され、下型２４の成形面２４ａは、対向側に平行な平面形状を有している。
【００９５】
そして、成形と同時に基材レンズ２８と成形素材３０とを接合一体化することで、複合光学素子３２の成形面を非球面化することが可能である。なお、図示していないが、上型２２の成形面２２ａに回折レンズ面形状を形成してもよい。
【００９６】
成形に際しては、下型２４の成形面２４ａ上に、基材レンズ２８を載置する。また、この基材レンズ２８の一方の光学機能面（成形面２４ａと非接触側の光学機能面）と上型２２の成形面２２ａとの間に、成形素材３０を配置する。この状態で、成形素材３０を所定の成形温度まで加熱して軟化させる。
【００９７】
次に、図４（ｂ）に示すように、成形素材３０を、基材レンズ２８と上型２２の成形面２２ａとの間で加圧する。上型２２を下型２４に接近移動させることで、上型２２と基材レンズ２８で挟まれた成形素材３０が押し潰され、成形が進行する。こうして、成形素材３０は、変形しながら、上型２２の成形面２２ａが転写されて成形レンズ３１が成形される。
【００９８】
次に、図５（ｃ）に示すように、成形後に、金型組立体２０を冷却して離型すれば、成形レンズ３１と基材レンズ２８とが接合一体化した複合光学素子３２が得られる。
成形された複合光学素子３２は、基材レンズ２８と成形素材３０とが直接的に接合面２９を介して一体化されている。
【００９９】
本実施形態によれば、基材レンズ２８に異方性を有する光学結晶ｃを使用しても、第１の実施の形態と同様に、可視光領域で良好な透過特性を有し、かつ、高性能化、高品質化に対応可能な複合光学素子３２を得ることができる。また、複合光学素子３２の光学面を非球面化あるいは回折レンズ面化することで、収差補正能力を向上させることができる。
【０１００】
この複合光学素子３２は、光学ガラスｃ’よりも機械的特性、熱的特性、あるいは光学的特性の面で優れた光学結晶ｃを用いているため、光学ガラス同士で構成された複合光学素子３２よりも特性を向上させることができる。
【０１０１】
また、各材料の組み合わせを（式１）又は（式２）（あるいは（式２’））を満足するように選択するため、接合後に良好な品質の複合光学素子３２を得ることができる。
また、基材レンズ２８に使用する光学結晶ｃ及び成形レンズ３１に使用する光学ガラスｃ’は、可視光領域で透過特性が良好であるため、複合光学素子３２として可視光領域での透光性を確保することができる。
【０１０２】
更に、複合光学素子３２を構成する成形レンズ３１は、基材レンズ２８と接合させることでより薄肉にでき、これにより、複合光学素子３２の薄型化を図ることができる。
また、本実施形態によれば、成形手段による製造方法を用いたため、光学結晶ａを使用しても形状加工の自由度を確保することができる。また、ガラス成形で接合一体化するため、接着剤による接着工程を省略することができ、工程が簡略化されてコストダウンを図ることができる。
【図面の簡単な説明】
【０１０３】
【図１】加熱成形状態にある成形装置の部分概念を示す図である。
【図２】複合光学素子を構成する基材側材料と成形側材料との組み合わせ例、及び各材料ごとの物性を示す図である。
【図３】第１の実施の形態の金型組立体による複合光学素子の製造工程を示す図である。
【図４】第２の実施の形態の金型組立体による複合光学素子の製造工程を示す図である。
【図５】第３の実施の形態の金型組立体による複合光学素子の製造工程を示す図である。
【符号の説明】
【０１０４】
１０      成形装置
１２      上側プレート
１４      下側プレート
１６      上側カートリッジヒータ
１８      下側カートリッジヒータ
２０      金型組立体
２１      加圧装置
２２      上型
２２ａ    成形面
２４      下型
２４ａ    成形面
２６      スリーブ
２８      基材レンズ（基材側光学素子）
２９      接合面
３０      成形素材
３１      成形レンズ（ガラス光学素子）
３２      複合光学素子
【図１】
2008275686.tif 000003
【図２】
2008275686.tif 000004
【図３】
2008275686.tif 000005
【図４】
2008275686.tif 000006
【図５】
2008275686.tif 000007